(57)【要約】【課題】白色発光の高純度化と高速応答性、及び封止樹脂の粘度の適切性を低下させないで、発光スペクトルが変化するのを抑制し、かつ、光束を大にすることができる白色発光装置を提供する。【解決手段】青色光を発光する発光素子を封止する封止樹脂３と、当該封止樹脂３中に含有され、青色光の一部を波長変換して赤色光として放射する第１の蛍光体７と、青色光の一部を波長変換して緑色光として放射する第２の蛍光体８と、青色光の一部を波長変換して、第１の蛍光体７、あるいは第２の蛍光体８と同じ色域の光を放射し、第１の蛍光体７あるいは第２の蛍光体８より高い光変換効率を有する第３の蛍光体９とを備える。第３の蛍光体９は、白色光のスペクトルに変化を生じさせる含有量に満たない含有量によって封止樹脂３に含有されている。【選択図】図１
2017157621.tif 000002
【特許請求の範囲】
【請求項１】
青色光を発する発光素子と、前記発光素子を封止し、当該青色光の一部を波長変換して赤色光として放射する第１の蛍光体と、前記青色光の一部を波長変換して緑色光として放射する第２の蛍光体とを含有した封止樹脂を備え、前記青色光、前記赤色光及び前記緑色光の混色によって白色光を放射する白色発光装置であって、
前記封止樹脂は、前記青色光の一部を波長変換して、前記第１の蛍光体、あるいは前記第２の蛍光体と同じ色域の光を放射し、前記第１の蛍光体あるいは前記第２の蛍光体より高い光変換効率を有する第３の蛍光体を更に含有し、
前記第３の蛍光体が、前記白色光のスペクトルの変化を生じさせる含有量に満たない含有量によって前記封止樹脂に含有されている、白色発光装置。
【請求項２】
前記第３の蛍光体の、前記第１の蛍光体、及び前記第２の蛍光体との合計量に対する含有量が０．２〜０．６重量％である、
請求項１に記載の白色発光装置。
【請求項３】
前記第１の蛍光体、前記第２の蛍光体、及び前記第３の蛍光体は、前記封止樹脂に対する含有量が４８〜５６重量％である、
請求項１又は２に記載の白色発光装置。
【請求項４】
前記第１の蛍光体は、Ｋ２ＳｉＦ６：Ｍｎであり、
前記第２の蛍光体は、（Ｓｉ，Ａｌ）６（Ｏ，Ｎ）８：Ｅｕである、
請求項１〜３のいずれか１項に記載の白色発光装置。
【請求項５】
前記第３の蛍光体は、ピーク波長が５９０ｎｍ〜７５０ｎｍにある赤色系蛍光体である、
請求項１〜３のいずれか１項に記載の白色発光装置。
【請求項６】
前記第３の蛍光体は、ピーク波長が５００ｎｍ〜５９０ｎｍにある緑色系蛍光体である、
請求項１〜３のいずれか１項に記載の白色発光装置。
【請求項７】
前記赤色系蛍光体は、ＣａＡｌＳｉＮ３：Ｅｕ、（Ｓｒ，Ｃａ）ＡｌＳｉＮ３：Ｅｕ２＋、あるいは（Ｓｒ，Ｃａ）２Ｓｉ５Ｎ８：Ｅｕ２＋である、
請求項１〜３、あるいは５のいずれか１項に記載の白色発光装置。
【請求項８】
前記緑色蛍光体は、（Ｙ３Ａｌ５Ｏ１２：Ｃｅ）、あるいはＬｕ３Ａｌ５Ｏ１２：Ｃｅである、
請求項１〜３、あるいは６のいずれか１項に記載の白色発光装置。
【発明の詳細な説明】
【技術分野】
【０００１】
本発明は、青色光を発する発光素子と蛍光体とを組み合わせて構成した白色発光装置に関する。
【背景技術】
【０００２】
白色発光装置として、青色ＬＥＤチップ等の発光素子を、ＹＡＧ蛍光体（Ｙ３Ａｌ５Ｏ１２：Ｃｅ）等の黄色蛍光体を含有した封止樹脂で封止して構成されたものが良く知られている。
【０００３】
一方、青色発光素子と組み合わせる蛍光体として、赤色蛍光体と緑色蛍光体を用いた白色発光装置が、ＹＡＧ蛍光体等の黄色蛍光体を用いた白色発光装置よりも色域を広げられるという理由で普及してきている。特に、赤色蛍光体であるＫＳＦ蛍光体（Ｋ２ＳｉＦ６：Ｍｎ）と緑色蛍光体であるβサイアロン蛍光体（（Ｓｉ，Ａｌ）６（Ｏ，Ｎ）８：Ｅｕ）の組み合わせが、それぞれ狭帯域の発光スペクトルを有する発光が得られるとして注目されている。
【０００４】
しかし、このようなＫＳＦ蛍光体とβサイアロン蛍光体を用いた白色発光装置によれば、狭帯域の発光スペクトルに基づいて、色純度を向上させることができるものの、狭帯域の発光スペクトルを有する蛍光体は、残光時間が長く、応答速度が遅いとされている。
【０００５】
また、βサイアロン蛍光体及びＫＳＦ蛍光体の光変換効率が、ＹＡＧ蛍光体等に比べて低いため、封止樹脂に含有させるβサイアロン蛍光体及びＫＳＦ蛍光体の量をＹＡＧ蛍光体等よりも多くしなければならず、その結果、封止樹脂の蛍光体濃度が高くなって、これにより封止樹脂の粘度が高くなるという問題が生じる。このような封止樹脂の高粘度化は、発光素子の封止工程における、糸引きの発生、蛍光体の均一分散の困難化、液面の不安定化、脱泡の困難化などを通して、生産性を低下し、製造コストを増加させる。
【０００６】
このような背景の中、従来の白色発光装置として、例えば、封止樹脂中に、１００重量％のＫＳＦ蛍光体に対して、１３．７重量％のＣＡＳＮ蛍光体（ＣａＡｌＳｉＮ３：Ｅｕ）、７５．７重量％の緑色蛍光体を含有させたものがあり、高い色純度と高い応答性を有するとしている（特許文献１）。
【０００７】
また、他の従来の白色発光装置として、封止樹脂中に、Ｍｎ４＋付活フッ化物錯体蛍光体及びＥｕ２＋付活アルカリ土類ケイ窒化物蛍光体を、蛍光体全体の総量に対するＥｕ２＋付活アルカリ土類ケイ窒化物蛍光体の含有比率が、０．５重量％以上１４．０重量％以下となるように含有させたものがあり、Ｍｎ４＋付活フッ化物錯体蛍光体であるＫＳＦ蛍光体の含有量を減らすことにより封止樹脂の粘度の適切化を図ることができるとしている（特許文献２）。
【先行技術文献】
【特許文献】
【０００８】
【特許文献１】国際公開第２０１２／０５０１９９号
【特許文献２】国際公開第２０１５／０６８５１３号
【発明の概要】
【発明が解決しようとする課題】
【０００９】
しかしながら、特許文献１に記載された白色発光装置によれば、ＣＡＳＮ蛍光体がＫＳＦ蛍光体の配合比１００重量％に対して、例えば、１３．７重量％という配合比で含有されているため、白色発光のスペクトルが変化するという不都合があり、また、特許文献２の白色発光装置によれば、樹脂組成物中に、Ｅｕ２＋付活アルカリ土類ケイ窒化物蛍光体を、Ｍｎ４＋付活フッ化物錯体蛍光体との総量に対する比率が、０．５重量％以上１４．０重量％以下となるように含有されているため、白色発光のスペクトルが変化するという不都合がある。このように白色光の発光スペクトルが変化してしまうと、白色光の色味が変化してしまい、顧客のニーズに応えることができなくなるおそれがる。
【００１０】
そこで、本発明の目的は、白色発光の高純度化と高速応答性、及び封止樹脂の粘度の適切性を低下させないで、白色光の発光スペクトルが変化するのを抑制し、かつ、光束をも大にすることができる白色発光装置を提供することにある。
【課題を解決するための手段】
【００１１】
上記目的を達成するために本発明は、下記［１］〜［８］の白色発光装置を提供する。
【００１２】
［１］青色光を発する発光素子と、前記発光素子を封止し、当該青色光の一部を波長変換して赤色光として放射する第１の蛍光体と、前記青色光の一部を波長変換して緑色光として放射する第２の蛍光体とを含有した封止樹脂を備え、前記青色光、前記赤色光及び前記緑色光の混色によって白色光を放射する白色発光装置であって、前記封止樹脂は、前記青色光の一部を波長変換して、前記第１の蛍光体、あるいは前記第２の蛍光体と同じ色域の光を放射し、前記第１の蛍光体あるいは前記第２の蛍光体より高い光変換効率を有する第３の蛍光体を更に含有し、前記第３の蛍光体が、前記白色光のスペクトルに変化を生じさせる含有量に満たない含有量によって前記封止樹脂に含有されている、白色発光装置。
【００１３】
［２］前記第３の蛍光体の、前記第１の蛍光体、及び前記第２の蛍光体との合計量に対する含有量が０．２〜０．６重量％である、前記［１］に記載の白色発光装置。
【００１４】
［３］前記第１の蛍光体、前記第２の蛍光体、及び前記第３の蛍光体は、前記封止樹脂に対する含有量が４８〜５６重量％である、前記［１］又は［２］に記載の白色発光装置。
【００１５】
［４］前記第１の蛍光体は、Ｋ２ＳｉＦ６：Ｍｎであり、前記第２の蛍光体は、（Ｓｉ，Ａｌ）６（Ｏ，Ｎ）８：Ｅｕである、  前記［１］〜［３］のいずれか１つに記載の白色発光装置。
【００１６】
［５］前記第３の蛍光体は、ピーク波長が５８０ｎｍより長い波長帯域にある赤色系蛍光体である、前記［１］〜［３］のいずれか１つに記載の白色発光装置。
【００１７】
［６］前記第３の蛍光体は、ピーク波長が５８０ｎｍより短い波長帯域にある緑色系蛍光体である、前記［１］〜［３］のいずれか１つに記載の白色発光装置。
【００１８】
［７］前記赤色系蛍光体は、ＣａＡｌＳｉＮ３：Ｅｕ、（Ｓｒ，Ｃａ）ＡｌＳｉＮ３：Ｅｕ、あるいは（Ｓｒ、Ｃａ）２Ｓｉ５Ｎ８：Ｅｕである、前記［１］〜[３]あるいは［５］のいずれか１つに記載の白色発光装置。
【００１９】
［８］前記緑色蛍光体は、（Ｙ３Ａｌ５Ｏ１２：Ｃｅ）、あるいはＬｕ３Ａｌ５Ｏ１２：Ｃｅである、前記［１］〜［３］あるいは［６］のいずれか１つに記載の白色発光装置。
【００２０】
以上の構成を有する本発明の白色発光装置において、前記白色光のスペクトルに変化を生じさせる含有量に満たない含有量とは、前記第１あるいは第２の蛍光体から放射される赤色光あるいは緑色光のスペクトルが、例えば、光ピーク位置、光強度等によって定まるスペクトルのプロファイルにおいて、第３の蛍光体の含有の前後で実質的に変化を生じさせない含有量を言う。ここで、実質的に変化を生じさせない含有量とは、波長において、２ｎｍの最大シフト量、光強度において２０％程度の増減の差を生じさせる含有量を包含する。
【発明の効果】
【００２１】
本発明によれば、白色発光の高純度化と高速応答性、及び封止樹脂の粘度の適切性を低下させないで、発光スペクトルが変化するのを抑制し、かつ、光束をも大にするという効果を奏する。
【図面の簡単な説明】
【００２２】
【図１】図１は、第１の実施の形態に係る白色発光装置の垂直断面図である。
【図２】図２（ａ）、（ｂ）、（ｃ）は、実施例１及び比較例における白色光の発光スペクトルを示すグラフ。
【図３】図３は、実施例１の白色発光装置と比較例１の白色発光装置の光束についての近似線を表すグラフ。
【発明を実施するための形態】
【００２３】
〔実施の形態〕
図１は、第１の実施の形態に係る白色発光装置の垂直断面図である。白色発光装置１０は、凹部６Ａを有するケース６と、ケース６に含まれるリードフレーム１と、凹部６Ａ内においてリードフレーム１上に搭載された発光素子２と、凹部６Ａ内に充填され、発光素子２を封止する封止樹脂３と、封止樹脂３中に含まれる第１から第３の蛍光体７〜９とを有する。
【００２４】
リードフレーム１は、例えば、全体またはその表面がＡｇ、Ｃｕ、Ａｌ等の導電材料からなる。また、リードフレーム１の代わりに、例えば、表面に導体パターンを有する基板を用いてもよい。
【００２５】
発光素子２は、例えば、チップ基板と、発光層及びそれを挟むクラッド層を含む結晶層とを有するものであって、チップ基板の反対側の面に、図示しないｎ電極及びｐ電極が形成されている。発光素子２の出射光は、４３０〜４８０ｎｍの範囲の青色光であり、４５０ｎｍ付近にピーク波長を有する。
【００２６】
また、発光素子２は、ダイボンディングペースト４によりリードフレーム１に固定されており、発光素子２のｎ電極及びｐ電極と、リードフレーム１とが、ワイヤー５によってワイヤボンディングされている。つまり、発光素子２とリードフレーム１とが電気的に接続されている。なお、発光素子２は、図示したフェイスアップ型でもよいし、結晶層が下方を向いたフェイスダウン型でもよい。
【００２７】
封止樹脂３は、例えば、シリコーン系樹脂やエポキシ系樹脂等の樹脂材料からなる。
【００２８】
ケース６は、例えば、ポリフタルアミド樹脂、ＬＣＰ（Liquid Crystal Polymer）、ＰＣＴ（Polycyclohexylene Dimethylene Terephalate）等の熱可塑性樹脂、シリコーン樹脂、変性シリコーン樹脂、エポキシ樹脂、変性エポキシ樹脂等の熱硬化性樹脂からなり、射出成形又はトランスファー成形により形成される。ケース６は、光反射率を向上させるための、二酸化チタン等の光反射粒子を含んでもよい。
【００２９】
封止樹脂３には、発光素子２から発せられる青色光の一部によって励起され、赤色光を放射する第１の蛍光体７と、発光素子２から発せられる青色光の一部によって励起され、緑色光を放射する第２の蛍光体８と、発光素子２から発せられる青色光の一部によって励起され、第１の蛍光体７、あるいは第２の蛍光体８と同じ色域の光を放射し、第１の蛍光体７あるいは第２の蛍光体より高い光変換効率を有する第３の蛍光体９とが分散されている。なお、図示上、便宜的に第１の蛍光体７を○で示し、第２の蛍光体８を△で示し、第３の蛍光体９を□で示した。
【００３０】
封止樹脂３では、発光素子２から発せられる青色光と、第１の蛍光体７から発せられる赤色光と、第２の蛍光体８から発せられる緑色光と、第３の蛍光体９から発せられる赤色光あるいは緑色光を混色し、これらの混色による白色光を光出射面から放射する。
【００３１】
第１の蛍光体７は、例えば、ＫＳＦ蛍光体（Ｋ２ＳｉＦ６：Ｍｎ）からなる。ＫＳＦ蛍光体７は、６３０ｎｍ近傍に急峻なピーク波長を備えた狭帯域の発光スペクトルを有することにより、高純度の赤色光を発する。
【００３２】
第２の蛍光体８は、例えば、βサイアロン蛍光体（（Ｓｉ，Ａｌ）６（Ｏ，Ｎ）８：Ｅｕ）からなる。βサイアロン蛍光体は、５４０ｎｍ付近にピーク波長を備えた狭帯域の発光スペクトルを有することにより高純度の緑色光を発する。
【００３３】
第３の蛍光体９は、ピーク波長が５９０ｎｍ〜７５０ｎｍにある赤色系蛍光体、あるいはピーク波長が５００ｎｍ〜５９０ｎｍにある緑色系蛍光体である。
【００３４】
第３の蛍光体９における赤色系蛍光体としては、ＣＡＳＮ蛍光体、ＳＣＡＳＮ蛍光体（（Ｓｒ，Ｃａ）ＡｌＳｉＮ３：Ｅｕ２＋）、あるいは（Ｓｒ，Ｃａ）２Ｓｉ５Ｎ８：Ｅｕ２＋であることが好ましい。
【００３５】
第３の蛍光体９における緑色蛍光体としては、ＹＡＧ蛍光体（Ｙ３Ａｌ５Ｏ１２：Ｃｅ）、あるいはＬｕＡＧ蛍光体（Ｌｕ３Ａｌ５Ｏ１２：Ｃｅ）であることが好ましい。
【００３６】
第１の蛍光体７、第２の蛍光体８、及び第３の蛍光体９は、封止樹脂３に対する合計の含有量が４８〜５６重量％で封止樹脂３中に含有されている。これは、第１から第３の蛍光体７〜９の合計含有量を４８重量％未満とすると、封止樹脂３に対する蛍光体の絶対量が少なくなり、白色光の色度に変化が生じるからであり、また、第１から第３の蛍光体７〜９の合計含有量を５６重量％より大きくすると、封止樹脂３に対する蛍光体の濃度が高くなり、封止樹脂３が高粘度化してしまうからである。
【００３７】
第３の蛍光体９は、白色光の発光スペクトルに変化を生じさせる含有量に満たない含有量によって封止樹脂３に含有されている。第３の蛍光体９の含有量は、第１の蛍光体７及び第２の蛍光体８の合計量に対して０．２〜０．６重量％である。第１及び第２の蛍光体７、８の他に、第３の蛍光体９を白色光の発光スペクトルに変化を生じる含有量に満たない含有量によって封止樹脂３に含有させることにより、第１の蛍光体７あるいは第２の蛍光体８から発せられる赤色光あるいは緑色光の明るさを補強し、第１及び第２の蛍光体７，８のみを用いた場合と比べて発光効率を低下させることなく、封止樹脂３に含有させる第１の蛍光体７あるいは第２の蛍光体８の量を減らすことができる。
【００３８】
ここで、第３の蛍光体９の、第１及び第２の蛍光体７、８の合計量に対する含有量を０．２〜０．６重量％にする理由は、０．２重量％未満とすると、第１の蛍光体７あるいは第２の蛍光体８から発せられる赤色光あるいは緑色光の明るさを補強するのに必要な発光を第３の蛍光体９から得ることができず、封止樹脂３中に含有させる第１の蛍光体７、あるいは第２の蛍光体８の量を低減させる効果が得られなくなるからであり、また、０．６重量％を超えると、白色光の発光スペクトルが変化してしまい、例えば、白色光の色度に変化が生じるからである。
【００３９】
また、第３の蛍光体９は、第１及び第２の蛍光体７、８よりも光変換効率が高いため、発光素子２から発せられる青色光の光吸収が増え、反射によるロスを低減することにより、白色発光装置１０の光束を向上させられる。
【００４０】
〔実施例〕
次に、本発明の実施例を説明する。
【００４１】
発光ピーク波長を４５０ｎｍに有する発光素子２を、ケース６の凹部６Ａ内に設けられたリードフレーム１上に搭載し、第１の蛍光体７としてＫＳＦ蛍光体、第２の蛍光体８としてβサイアロン蛍光体、及び第３の蛍光体９としてＳＣＡＳＮ蛍光体を含有したシリコーン系樹脂よりなる封止樹脂３で封止することにより、白色発光装置１０とした。
【００４２】
ここで、ＳＣＡＳＮ蛍光体は、（Ｓｒ，Ｃａ）ＡｌＳｉＮ３：Ｅｕ２＋）におけるＳｒとＣａの割合を変えて、ピーク波長を６２５ｎｍ、６２０ｎｍ、６１０ｎｍと異なったものとした。そして、ピーク波長が６２５ｎｍのＳＣＡＳＮ蛍光体を含有したものを実施例１、ピーク波長が６２０ｎｍのＳＣＡＳＮ蛍光体を含有したものを実施例２、ピーク波長が６１０ｎｍのＳＣＡＳＮ蛍光体を含有したものを実施例３とした。
【００４３】
また、第１の蛍光体７としてＫＳＦ蛍光体、第２の蛍光体８としてβサイアロン蛍光体、及び第３の蛍光体９としてＹＡＧを含有した封止樹脂３を用いて、実施例１〜３と同様に白色発光装置１０とし、これを実施例４とした。
【００４４】
一方、第１の蛍光体７としてＫＳＦ蛍光体、及び第２の蛍光体８としてβサイアロン蛍光体を含有し、第３の蛍光体を含有しない封止樹脂３を用いて、実施例１〜３と同様に白色発光装置１０とし、これを比較例とした。
【００４５】
表１に実施例１〜４及び比較例の蛍光体の配合構成、蛍光体全体の濃度、第１の蛍光体比率、第２の蛍光体比率、及び第３の蛍光体比率を示す。
【００４６】
【表１】
2017157621.tif 000003
【００４７】
表１から明らかなように、白色発光装置１０として所定の発光特性のものとするのに、第１の蛍光体７としてＫＳＦ蛍光体、及び第２の蛍光体８としてβサイアロン蛍光体を含有し、第３の蛍光体を含有しない比較例では、第１の蛍光体８の比率を８４重量％と高くする必要があり、このために、封止樹脂３に対する蛍光体全体の濃度が５７．０重量％と高くなっている。
【００４８】
これに対し、第３の蛍光体９としてＳＣＡＳＮ蛍光体を第１及び第２の蛍光体７、８との合計量に対して０．４重量％含有させた実施例１〜３では、いずれも第１の蛍光体８の比率を低くすることができ、これによって封止樹脂３に対する蛍光体全体の濃度が５２．５重量％と低くなっている。
【００４９】
また、第３の蛍光体９としてＹＡＧ蛍光体を第１及び第２の蛍光体７、８との合計量に対して０．４重量％含有させた実施例４では、第２の蛍光体の比率を低くすることができ、これによって封止樹脂３に対する蛍光体全体の濃度が５４．５重量％と低くなっている。
【００５０】
以上の結果から、第１及び第２の蛍光体７、８の他に、第１及び第２の蛍光体７、８より光変換効率が高く、かつ、第１の蛍光体７あるいは第２の蛍光体８と同じ色域の第３の蛍光体９を、白色光の発光スペクトルに変化を生じさせる含有量に満たない含有量によって封止樹脂３に含有させることにより、第１及び第２の蛍光体７，８のみを用いた場合と比べて発光効率を低下させることなく、封止樹脂３に含有させる第１の蛍光体７あるいは第２の蛍光体８の量を減らすことができる。このため、封止樹脂３の粘度増加を抑えることができる。
【００５１】
図２の（ａ）は、実施例１及び比較例における白色光の発光スペクトルを示す。この図において、実施例１を実線で表わし、比較例を点線で表わしている。両者の発光スペクトルを比較すると、スペクトルのピーク位置、半値幅、及び発光スペクトル強度はほぼ変化していないことがわかる。これは第３の蛍光体９として封止樹脂３中に含有させているＳＣＡＳＮ蛍光体が、第１及び第２の蛍光体７、８との合計量に対して０．４重量％と極く僅かであるため、第３の蛍光体９から発せられた赤色光あるいは緑色光のスペクトルピークが表れないからである。
【００５２】
図２の（ｂ）は、図２の（ａ）における緑色光に対応する波長域のスペクトルを示し、図２の（ｃ）は図２の（ａ）における赤色光に対応する波長域のスペクトルを示す。両者のスペクトルを比較すると、図２の（ａ）ではスペクトルピーク位置の５４０ｎｍ付近に、また図２の（ｃ）ではスペクトルピーク位置の６３０ｎｍ付近に、発光スペクトル強度に僅かのずれがあるものの、いずれも２０％以内に留まっており、発光スペクトルがほぼ変化していないといえる。
【００５３】
また、実施例１〜３のように第３の蛍光体９として赤色系蛍光体を選択したときは、図２の（ａ）〜（ｃ）に示したように、発光スペクトル位置にほぼずれは生じないが、第３の蛍光体９として緑色系の蛍光体を選択したときは、±２ｎｍ以内のずれが生じる。ただし、この場合でも僅かなずれのため、白色光の発光スペクトルに変化を生じさせるものではない。
【００５４】
図３は、実施例１の白色発光装置と比較例の白色発光装置の光束について色度を変えて調べた結果を近似線で表わしたグラフである。この図からわかるように、第３の蛍光体９としてＳＣＡＳＮ蛍光体を第１及び第２の蛍光体７、８との合計量に対して０．４重量％含有させた実施例１は、第３の蛍光体９を含有させない比較例と比較して光束を向上させることができる。
【００５５】
〔実施の形態の効果〕
本実施の形態によれば、第１及び第２の蛍光体７、８の他に、第１及び第２の蛍光体７、８より光変換効率が高く、かつ、第１の蛍光体７あるいは第２の蛍光体８と同じ色域の第３の蛍光体９を、白色光の発光スペクトルに変化を生じさせる含有量に満たない含有量によって封止樹脂３に含有させることにより、封止樹脂の粘度の適切性を低下させないで、発光スペクトルが変化するのを抑制し、かつ、光束を向上させることができる。
【００５６】
本発明は、上記の実施の形態に限定されず、発明の主旨を逸脱しない範囲内において種
々変形実施が可能である。
【００５７】
また、上記の実施の形態は特許請求の範囲に係る発明を限定するものではない。また、
実施の形態の中で説明した特徴の組合せの全てが発明の課題を解決するための手段に必須
であるとは限らない点に留意すべきである。
【符号の説明】
【００５８】
１        リードフレーム
２        発光素子
３        封止樹脂
４        ダイボンディングペースト
５        ワイヤー
６        ケース
６Ａ      凹部
７        第１の蛍光体
８        第２の蛍光体
９        第３の蛍光体
【図１】
2017157621.tif 000004
【図２】
2017157621.tif 000005
【図３】
2017157621.tif 000006